(57)【要約】【課題】脱臭能を向上させた包装材を提供する。【解決手段】包装材１は、Ｚｎ４Ａｌ２（ＯＨ）１３ＣＯ３・３Ｈ２Ｏなどの構造を有するハイドロタルサイトを含むオレフィン樹脂からなる吸着層２を備えたことを特徴とし、吸着層２の両面側にはオレフィン樹脂からなる保護層３を備えることができ、また、包装体にした場合に最外層となる層に、アルミニウム箔、アルミ蒸着膜、シリカ蒸着膜又はバリアー性を有する樹脂からなるバリアー層４を備えることができる。【選択図】図１
2018008729.tif 000002
【特許請求の範囲】
【請求項１】
ハイドロタルサイトを含むオレフィン樹脂からなる吸着層を備えた包装材。
【請求項２】
前記吸着層の両面側にオレフィン樹脂からなる保護層を備えた請求項1に記載の包装材。
【請求項３】
前記ハイドロタルサイトが、Ｚｎ４Ａｌ２（ＯＨ）１３ＣＯ３・３Ｈ２Ｏの構造を有する請求項１又は２に記載の包装材。
【請求項４】
包装体にした場合に最外層となる層に、アルミニウム箔、アルミ蒸着、シリカ蒸着又はバリアー性を有する樹脂からなるバリアー層を備えた請求項１〜３のいずれかに記載の包装材。
【請求項５】
前記吸着層と前記バリアー層との間に、ポリ塩化ビニリデン樹脂（ＰＶＤＣ）又はエチレン・ビニルアルコール共重合樹脂（ＥＶＯＨ）からなる中間層を備えた請求項４に記載の包装材。
【請求項６】
請求項１〜５のいずれかに記載の包装材からなる包装袋。
【請求項７】
少なくとも１つのブリスターパックを封入するための請求項６に記載の包装袋。
【請求項８】
吸湿剤を封入してある請求項６又は７に記載の包装袋。
【請求項９】
請求項１〜５のいずれかに記載の包装材からなるブリスターパック。
【発明の詳細な説明】
【技術分野】
【０００１】
本発明は、医薬品や食品等を包装する包装材に関し、より詳しくは、臭い成分などを吸着する機能を備えた包装材に関する。
【背景技術】
【０００２】
医薬品などにおいては、強烈な臭いを発生するものがある。例えば、オルメサルタンメドキソミル製剤、ラミプリル錠（ＡＣＥ阻害薬・降圧剤）、メトフォルミン錠（２型糖尿病薬）などがある。
これら錠剤は、ＰＴＰ包装体などのブリスターパックに包装されているが、それでも臭いが漏れ、不愉快な思いをすることがあった。そこで、ブリスターパックを、さらにアルミニウム箔などのピロー袋に封入し、脱臭剤を同封して販売がなされていた。
【０００３】
そこで、このような臭いの問題を解決するため、ブリスターパックを構成する包装材にゼオライトなどを含有させて、ブリスターパック自体に吸湿や脱臭の機能を備えさせたものが開発されている。
例えば、乾燥剤を含有する吸湿層と、最外層にバリアー層とを積層したＰＴＰ又はブリスターパック用フィルムであって、前記吸湿層は、該吸湿層の重量に対して、総顔料成分を４０重量％以上７０重量％以下含有し、該総顔料成分が物理吸着系乾燥剤及び化学吸着系乾燥剤のいずれか一方の乾燥剤のみからなり、前記吸湿層が、主吸湿層及び該主吸湿層の両面に副吸湿層又は乾燥剤を含有しない樹脂を有する層を有する３層構造からなり、ここで、主吸湿層の膜厚は、５０μｍ〜１９０μｍであり、副吸湿層及び乾燥剤を含有しない樹脂を有する層の膜厚は、それぞれ５〜１０μｍであり、前記主吸湿層が、低密度ポリエチレン及び直鎖状低密度ポリエチレンからなる群から選択される樹脂を含み、前記副吸湿層及び乾燥剤を含有しない樹脂を有する層が、それぞれ独立して、ポリプロピレン、低密度ポリエチレン及び直鎖状低密度ポリエチレンからなる群から選択される樹脂を含み、前記副吸湿層は、該副吸湿層の重量に対して乾燥剤を１０重量％以下含有し、前記バリアー層に、ポリプロピレン、ポリ塩化ビニル及びアルミニウム製薄膜からなる群から選択される材料を用いたことを特徴とするＰＴＰ又はブリスターパック用フィルムが開発されている（下記特許文献１参照）。
【０００４】
また、吸臭剤を含有する吸着層の上に、最外層となるバリアー層とを順に積層されたＰＴＰブリスター用フィルムであって、該吸臭剤として疎水性ゼオライトを含有する該吸着層は、低密度ポリエチレン、直鎖状低密度ポリエチレン及びポリプロピレンからなる群から選択した少なくとも１種類の樹脂を有する主吸着層と、該主吸着層の両面に低密度ポリエチレン、直鎖状低密度ポリエチレン及びポリプロピレンからなる群から選択した少なくとも１種類の樹脂を有する副吸着層とを有する３層構成からなり、該バリアー層は、ポリプロピレン、ポリ塩化ビニル及びポリテトラフルオロエチレンからなる群から選択された少なくとも１つの化合物を含有していることを特徴とするＰＴＰブリスター用フィルムが開発されている（下記特許文献２参照）。
【０００５】
さらに、プレススルーパックのポケットシートにオルメサルタンメドキソミルを含有する錠剤を包装するための包装材であって、前記包装材が臭い吸着剤を含有する吸着層及びポリ塩化ビニルを含有する基材層を有する多層フィルムであって、前記吸着層が、臭い吸着剤としてハイシリカゼオライトを１０〜６０重量％含有する低密度ポリエチレンを含有する主吸着層及び基材層と対向する側に直鎖状低密度ポリエチレンを含有するシーラント層を有する膜厚３０μｍ〜１００μｍの吸着層であることを特徴とする包装材が開発されている（下記特許文献３参照）。
【先行技術文献】
【特許文献】
【０００６】
【特許文献１】特許第５４２９９４８号公報
【特許文献２】特許第４６５９５２３号公報
【特許文献３】特許第５２４１５０３号公報
【発明の概要】
【発明が解決しようとする課題】
【０００７】
上記包装材（フィルム）は合成ゼオライトを含有させてあり、この包装材からＰＴＰ包装体などのブリスターパックの底材を形成することにより、吸湿や脱臭などの機能を備えたブリスターパックを作製することができる。
しかし、上記包装材は多層構造であり、また、厚みのあるシートの積層構成であるため、製造が煩雑になり、コストがかかるなどの問題が発生するおそれがある。
【０００８】
そこで、本発明の目的は、脱臭能を向上させた包装材を提供し、さらには、該包装材からなる包装袋、或いは、該包装材からなるブリスターパックを提供することにある。
【課題を解決するための手段】
【０００９】
本発明の包装材の一形態は、ハイドロタルサイトを含むオレフィン樹脂からなる吸着層を備えたことを特徴とする。
ハイドロタルサイトは、層状複水酸化物であり、優れた吸着性能を有するものである。ハイドロタルサイトを含む吸着層は、単層でありながら臭いの吸着が優れるため、この層を備えた包装材からなる包装体は、臭いを発生する封入物から、臭いが漏れたり、開封時に臭いが拡散したりしにくくすることができる。また、層数を少なくでき、膜厚も薄くできるため、製造も容易である。
【００１０】
上記形態の包装材は、前記吸着層の両面側にオレフィン樹脂からなる保護層を備えることができる。
保護層を備えることにより、封入物がハイドロタルサイトに直接触れることを防ぐことができる。
前記ハイドロタルサイトは、Ｚｎ４Ａｌ２（ＯＨ）１３ＣＯ３・３Ｈ２Ｏの構造を有することが好ましい。
【００１１】
上記形態の包装材は、最外層となる層に、アルミニウム箔、アルミ蒸着膜、シリカ蒸着膜又はバリアー性を有する樹脂からなるバリアー層を備えることができる。また、前記吸着層と前記バリアー層との間に、ポリ塩化ビニリデン樹脂（ＰＶＤＣ）又はエチレン・ビニルアルコール共重合樹脂（ＥＶＯＨ）からなる中間層を備えることができる。
【００１２】
ハイドロタルサイトは、湿気などの水分も吸着するため、吸着能が飽和してしまい脱臭ができなくなるおそれがある。
バリアー層又は中間層を備えることにより、包装材を包装体に形成した場合、外から浸入してくる水分を防ぐことができ、ハイドロタルサイトによる臭いの吸着を持続させることができる。
【００１３】
上記形態の包装材は、包装袋、或いはブリスターパックなどの包装体に形成できる。
包装袋に形成した場合は、少なくとも１つのブリスターパックを封入するために用いるのが好ましく、吸湿剤をも封入することが好ましい。
【図面の簡単な説明】
【００１４】
【図１】本発明の一実施形態の包装材を模式的に示した断面図である。
【図２】図１の包装材を用いた包装袋の一使用例を模式的に示した断面図である。
【図３】図１の包装材を用いたブリスターパックの一使用例を模式的に示した断面図である。
【発明を実施するための形態】
【００１５】
以下、本発明の一実施形態の包装材を説明する。但し、本発明は、この実施形態に限定されるものではない。
【００１６】
本発明の一実施形態の包装材１は、図１に示すように、吸着層２と、保護層３と、バリアー層４と、中間層５と、シーラント層６と、を備える。
包装材１の層構成は、これに限定されるものではなく、少なくとも吸着層２を備えていればよい。
【００１７】
吸着層２は、ハイドロタルサイトを含むオレフィン樹脂からなる層であり、ハイドロタルサイトが臭いの吸着剤として働き、封入物の臭いを脱臭することができる。
ハイドロタルサイトとは、優れた吸着性能を有する層状複水酸化物であり、例えば、Ｍｇ４Ａｌ２（ＯＨ）１２ＣＯ３・３Ｈ２Ｏ、Ｍｇ３．５Ｚｎ０．５Ａｌ２（ＯＨ）１２ＣＯ３・３Ｈ２Ｏ、Ｍｇ４．５Ａｌ２（ＯＨ）１３ＣＯ３・３．５Ｈ２Ｏ、Ｚｎ４Ａｌ２（ＯＨ）１３ＣＯ３・３Ｈ２Ｏなどの化学式で表すことができる。なかでも、Ｚｎ４Ａｌ２（ＯＨ）１３ＣＯ３・３Ｈ２Ｏが好ましい。
ハイドロタルサイトの比表面積（ＢＥＴ）が、３ｍ２／ｇ〜１５０ｍ２／ｇ、特に５ｍ２／ｇ〜５０ｍ２／ｇであるものを好適に用いることができる。
【００１８】
オレフィン樹脂としては、例えば、ポリエチレン（ＰＥ）、ポリプロピレン（ＰＰ）、直鎖状低密度ポリエチレン（Ｌ−ＬＤＰＥ）などを挙げることができる。なかでも、製膜のしやすさ、ハイドロタルサイトの混入しやすさ、水蒸気の抜けやすさなどの観点からポリエチレン（ＰＥ）や直鎖状低密度ポリエチレン（Ｌ−ＬＤＰＥ）が好ましい。
【００１９】
ハイドロタルサイトは、吸着層２中に、５質量％〜４０質量％、特に２０質量％〜４０質量％を含有するのが好ましい。
吸着層２は、ハイドロタルサイト以外の他の成分を配合してもよく、例えば、ゼオライト、塩化カルシウム、酸化カルシウム、炭酸カルシウム、酸化チタン、酸化亜鉛、酸化ジルコニウム、アルミナ、シリカ、マイカ、タルク、カーボン、活性炭等を配合してもよい。ゼオライトは、合成ゼオライトが好ましく、疎水性ゼオライトがより好ましく、ハイシリカゼオライトが特に好ましい。
例えば、吸着層２中に、ハイドロタルサイトを１０質量％〜３０質量％、ゼオライトを１０質量％〜２０質量％含有させることができる。
吸着層２の厚さは、特に限定するものではないが、５μｍ〜６０μｍ、特に２０μｍ〜４０μｍが好ましい。
【００２０】
保護層３は、オレフィン樹脂からなる層であり、吸着層２の両面側に備え、包装体に成形した場合、封入物が直接に吸着層２に接触しないようにすることができる。
オレフィン樹脂としては、例えば、ポリエチレン（ＰＥ）、ポリプロピレン（ＰＰ）、低密度ポリエチレン（ＬＤＰＥ）、直鎖状低密度ポリエチレン（ＬＬＤＰＥ）などを挙げることができる。必要とされる水蒸気バリア性に応じて適宜選択することができる。
【００２１】
保護層３は、オレフィン樹脂を５質量％以上、特に１０質量％以上、中でも２０質量％以上（１００質量％含む）を含有するのが好ましい。
保護層３は、他にＥＶＡや顔料などの成分を含有してもよい。
保護層３の厚さは、特に限定するものではないが、５μｍ〜４０μｍ、特に１０μｍ〜２０μｍが好ましい。
【００２２】
バリアー層４は、アルミニウム箔、アルミ蒸着膜、シリカ蒸着膜又はバリアー性を有する樹脂からなり、包装材１を包装体にした場合、最外層になるように積層し、外から浸入してくる水蒸気などの水分を遮蔽し、吸着層２のハイドロタルサイトが吸湿しないようにすることができる。
バリアー性を有する樹脂としては、ポリエチレンテレフタレート（ＰＥＴ）、ポリプロピレン（ＰＰ）、ポリ塩化ビニル（ＰＶＣ）、ナイロンなどを挙げることができる。ポリプロピレンの場合は二軸延伸ポリプロピレンフィルム（ＯＰＰ）、ポリ塩化ビニル（ＰＶＣ）の場合は、ポリ塩化ビニリデン樹脂（ＰＶＤＣ）をコートしたポリ塩化ビニル、ナイロンの場合は、一軸延伸ナイロン（ＯＮ）を用いるのが好ましい。
【００２３】
バリアー層４の厚さは、特に限定するものではないが、９μｍ以上、特に１２μｍ以上が好ましい。
【００２４】
中間層５は、ポリ塩化ビニリデン樹脂（ＰＶＤＣ）又はエチレン・ビニルアルコール共重合樹脂（ＥＶＯＨ）からなり、吸着層２と保護層４との間になるように積層し、外から浸入してくる水蒸気などの水分を遮蔽し、吸着層２のハイドロタルサイトが吸湿しないようにすることができる。
ポリ塩化ビニリデン樹脂（ＰＶＤＣ）は、単体で使用してもよいが、塩化ビニル（ＰＶＣ）又はアクリロニトリルなどとの共重合体を使用することができる。
【００２５】
中間層５は、ポリ塩化ビニリデン樹脂（ＰＶＤＣ）又はエチレン・ビニルアルコール共重合樹脂（ＥＶＯＨ）をコーティングして作成することができ、また、これら樹脂フィルムをラミネートして作成することができる。
中間層５の厚さは、特に限定するものではないが、１０μｍ〜２０μｍが好ましい。
中間層５は、例えば、ＰＶＤＣフィルムとして旭化成ケミカルズ（株）のサランフィルム  サランＵＢ１５μ、１７μ、２５μなどが使用でき、ＥＶＯＨフィルムとしてクラレ（株）のエバールフィルム  ハイバリアタイプＥＦ−ＸＬ１２μ、１５μなどが使用できる。
【００２６】
各層の間には、他の層を備えてもよい。例えば、包装体にした場合、最内層になる層にシーラント層６を備えてもよい。
シーラント層６は、直鎖状低密度ポリエチレン（ＬＬＤＰＥ）、ポリプロピレン（ＰＰ）の少なくともいずれかを含有する層であり、ヒートシールする機能を果たすことができる。
シーラント層６は、直鎖状低密度ポリエチレン、エチレンプロピレン共重合体などから形成するのが好ましく、低温ヒートシールができるものがよい。
シーラント層６の厚さは、特に限定するものではないが、５μｍ〜３０μｍ、特に１０μｍ〜２０μｍが好ましい。
【００２７】
また、各層の間に接着層を備えてもよい。
接着層は、ドライラミネート剤又は接着性ポリオレフィンを含む接着性樹脂などからなり、各層の接着性を高める層である。接着性ポリオレフィンを含む接着性樹脂の具体例としては、商品名アドマー（三井化学株式会社製）などを挙げることができる。
【００２８】
包装材１の各層は、従来公知の方法、例えば、押出ラミネーション、ドライラミネーション、ウェットラミネーション、サーマルラミネーション、サンドラミネーションなどで貼り合せることができる。
包装材１は、特に限定するものではないが、厚さ２０μｍ〜３００μｍ、特に３０μｍ〜１００μｍ、更に５０μｍ〜８０μｍが好ましい。
【００２９】
包装材１は、各種包装体に成形できるが、ピロー包装などの包装袋、ブリスターパックなどに成形することが好ましい。
包装袋は、三方シール袋、四方シール袋、自立袋などにすることもできる。
ブリスターパックは、底材として使用することができ、特に、ＰＴＰ包装体の底材として使用するのが好ましい。
【００３０】
包装材１の具体的な層構成の例は、包装袋にする場合、外側から順に、
（１）バリアー層（ＰＥＴ１２μｍ厚）／接着層／保護層（ＰＥ２０μｍ厚）／吸着層（ハイドロタルサイトを含むＰＥ５０μｍ厚）／保護層（ＬＬＤＰＥ３０μｍ厚）
（２）バリアー層（ＰＥＴ１２μｍ厚）／接着層／中間層（ＥＶＯＨ１５μｍ厚）／保護層（ＰＥ２０μｍ厚）／吸着層（ハイドロタルサイトを含むＰＥ３０μｍ厚）／保護層（ＬＬＤＰＥ２０μｍ）
（３）バリアー層（アルミニウム箔２０μｍ厚）／接着層／保護層（ＰＥ２０μｍ厚）／吸着層（ハイドロタルサイトを含むＰＥ５０μｍ厚）／シーラント層（２０μｍ厚）
（４）保護層（ＰＥ２０μｍ厚）／吸着層（ハイドロタルサイトを含むＰＥ５０μｍ厚）／保護層（ＬＬＤＰＥ３０μｍ厚）
などを挙げることができる。なお、接着層としては、接着性ポリオレフィンを含む接着性樹脂を用いた。
【００３１】
また、ブリスターパックにする場合、外側から順に、
（１）バリアー層（ＰＶＣ２００μｍ厚）／接着層／保護層（ＰＥ２０μｍ厚）／吸着層（ハイドロタルサイトを含むＰＥ５０μｍ厚）／保護層（ＬＬＤＰＥ３０μｍ厚）
（２）バリアー層（ＰＶＤＣをコートしたＰＶＣ１００μｍ厚）／接着層／保護層（ＰＥ２０μｍ厚）／吸着層（ハイドロタルサイトを含むＰＥ５０μｍ厚）／保護層（ＬＬＤＰＥ３０μｍ厚）
（３）バリアー層（ＰＶＤＣをコートしたＰＶＣ１００μｍ厚）／接着層／保護層（ＰＥ２０μｍ厚）／吸着層（ハイドロタルサイトを含むＰＰ５０μｍ厚）／保護層（ＬＬＤＰＥ３０μｍ厚）
（４）バリアー層（ＰＶＤＣをコートしたＰＶＣ１００μｍ厚）／接着層／保護層（ＰＥ２０μｍ厚）／吸着層（ハイドロタルサイトを含むＰＥ５０μｍ厚）／保護層（ＬＬＤＰＥ３０μｍ厚）
などを挙げることができる。なお、接着層としてはドライラミネート接着剤を用いた。
【００３２】
包装体は、種々のものを封入することができ、例えば、医薬品、食品、化粧品、サプリメントなどを封入することができ、特に、臭いの強い、オルメサルタンメドキソミル製剤、ラミプリル錠（ＡＣＥ阻害薬・降圧剤）、メトフォルミン錠（２型糖尿病薬）などの医薬品、ニンニク、ラッキョウ、チーズなどの食品などを包装することができる。
【００３３】
錠剤を包装する場合、図２に示すように、従来からあるＰＴＰ包装体８に錠剤を封入し、少なくとも１つのＰＴＰ包装体８を、包装材１から形成した包装袋７に封入するのが好ましい。このようにすることにより、ＰＴＰ包装体８から漏れ出した臭いが袋７内でハイドロタルサイトに吸着されるため、袋７を開封するときには臭いが拡散しにくいものである。包装袋７にＰＴＰ包装体８を封入する際、吸湿剤を同封するのが好ましい。このようにすることにより、袋７内の湿気などを吸収するため、ハイドロタルサイトが湿気などを吸着して脱臭能が低下することを防ぐことができる。
【００３４】
また、図３に示すように、ＰＴＰ包装体１１の底材９にすることができる。底材９は、熱成形などにより製剤などを収納する収納凹部を形成することができる。
底材９のシーラント層６側に蓋材１０をヒートシールしてＰＴＰ包装体１１を作製できる。蓋材１０としては、アルミニウム箔やアルミニウム箔とプラスチックフィルムとからなるラミネートフィルムなどを挙げることができる。このようにしても。底材９が錠剤から発する臭いを吸着するため、錠剤を取り出す際に臭いが拡散することを低減できる。
収納凹部に収納する製剤は、錠剤以外でもよく、例えば、カプセル剤、散剤、細粒剤、顆粒剤、トローチ剤などでもよい。
【００３５】
包装材１は、ハイドロタルサイトを含有する吸着層２を備えたため、包装体にした場合、封入物から発する臭いを吸着することができ、開封時に臭いが拡散して不愉快な思いをすることなどを防ぐことができる。
【００３６】
（試験）
以下の包装材を作製して臭いの吸着試験を行った。
【００３７】
（試験１）
ＬＬＤＰＥにハイドロタルサイトを４０質量％配合してマスターバッチを作成した。このマスターバッチを用いてインフレーション機で、ＰＥ２０μｍ／マスターバッチ５０μｍ／ＬＬＤＰＥ２０μｍの３層構成の多層共押出フィルムを作製した。
【００３８】
（吸着試験）
上記フィルムを用いて、以下の手順で試験を行った。なお、臭い成分としては、ジアセチル（和光純薬工業（株）、和光一級、９８．０＋％、ＣＡＳ  Ｎｏ．４３１−０３−８）を用い、５Ｌのコック付きサンプルバッグを使用し、検知管（（株）ガステック製）を用いて室温保管のバッグ内のジアセチル濃度を測定した。
【００３９】
（手順）
１．フィルム１００ｃｍ２をサンプルバッグ内に密封し、真空ポンプでバッグ内の空気を抜き取った。
２．気化させたジアセチルを封入したバッグを別に作成した。
３．ジアセチル約４Ｌをサンプルバッグ内に注入し、注入後のジアセチル濃度を検知管で測定した。
【００４０】
その結果を下記表１に示す。
【００４１】
【表１】
2018008729.tif 000003
【００４２】
（結果）
ジアセチルを好適に吸着できることが確認できた。
【００４３】
（試験２）
試験１で作製した多層共押出フィルムを用い、横ピロー包装器（大森機械工業社製）でピロー包装体を作製した。このピロー包装体には、以下のＰＴＰ包装体を封入させた。
【００４４】
（ＰＴＰ包装体）
蓋材はアルミニウム箔（８０７９硬質材、厚さ１７μｍ）からなり、底材は塩化ビニルからなるＰＴＰ包装体を用いた。このＰＴＰ包装体には、オルメサルタンメドキソミル含有製剤（オルメテック２０ｍｇ錠剤、第一三共社製）を１０ヶ包装した。
【００４５】
（官能試験）
上記ＰＴＰ包装体を２５℃／６０％ＲＨの恒温槽に入れ、６ヶ月後に、パネラー１名にＰＴＰ包装体を開封してもらい、臭いをどの程度感じるか評価してもらった。
その結果、臭いをほとんど感じられず、長期間脱臭機能が維持されていることが確認された。
【００４６】
（試験３）
ＰＥにハイドロタルサイトを４０質量％配合してマスターバッチを作成した。このマスターバッチを用いてインフレーション機で、ＰＶＤＣをコートしたＰＶＣ１００μｍ／接着層／ＰＥ２０μｍ／マスターバッチ５０μｍ／ＬＬＤＰＥ３０μｍの５層構成の多層共押出フィルムを作製した。なお、接着層としてはドライラミネート剤を用いた。
このフィルムを底材として用い、ＰＴＰ充填シール機（ＣＫＤ製）で、オルメサルタンメドキソミル含有製剤（オルメテック２０ｍｇ錠剤、第一三共社製）を１０ヶ包装するＰＴＰ包装体を作製した。蓋材としては、アルミニウム箔（８０７９硬質材、厚さ１７μｍ）を用いた。
このＰＴＰ包装体を、ＰＥＴ１２μｍ／アルミニウム箔９μｍ／ＬＬＤＰＥ５０μｍの三層構成のフィルムでピロー包装した。なお、ピロー包装は横ピロー包装器（大森機械工業社製）を用いて行った。
【００４７】
（官能試験）
ピロー包装したＰＴＰ包装体を、１ヶ月間常温で放置し、その後、パネラー１名に開封した際の臭いを嗅いでもらった。
その結果、臭いをほとんど感じられず、脱臭されていることが確認された。
【符号の説明】
【００４８】
１…包装材
２…吸着層
３…保護層
４…バリアー層
５…中間層
６…シーラント層
７…包装袋
８…ＰＴＰ包装体
９…底材
１０…蓋材
１１…ＰＴＰ包装体
【図１】
2018008729.tif 000004
【図２】
2018008729.tif 000005
【図３】
2018008729.tif 000006